(57)【要約】【課題】金属被覆材として有用な、高耐熱性であり、かつ耐屈曲性、更には耐摩耗性に共に優れる樹脂組成物を提供する。【解決手段】ポリイミド樹脂及び／またはその前駆体と側鎖に複素環を有するポリマーとを含み、該ポリイミド樹脂及び／またはその前駆体の含有量が３〜８０重量％であり、かつ該ポリイミド樹脂及び／またはその前駆体１００重量部に対して該側鎖に複素環を有するポリマーを０．１〜７重量部含む樹脂組成物。複素環を側鎖に有するポリマーを所定量添加することで、耐熱性を維持したまま、耐屈曲性に共に優れる絶縁被覆材用樹脂組成物とすることができる。【選択図】なし【特許請求の範囲】
【請求項１】
ポリイミド樹脂及び／またはその前駆体と側鎖に複素環を有するポリマーとを含み、該ポリイミド樹脂及び／またはその前駆体の含有量が３〜８０重量％であり、かつ該ポリイミド樹脂及び／またはその前駆体１００重量部に対して該側鎖に複素環を有するポリマーを０．１〜７重量部含む樹脂組成物。
【請求項２】
前記側鎖に複素環を有するポリマーが、ポリビニルピロリドン、ポリビニルピリジン、並びに、ビニルピロリドン及びビニルピリジンの少なくとも一方を共重合成分として含む共重合体よりなる群から選ばれる１種又は２種以上である、請求項１に記載の樹脂組成物。
【発明の詳細な説明】
【技術分野】
【０００１】
本発明は、高耐熱性であり、耐屈曲性、更には耐摩耗性に優れるポリイミド樹脂及び／またはその前駆体組成物と、この樹脂組成物を用いた金属被覆材に関するものである。
【背景技術】
【０００２】
従来、電気、電子部品、輸送機器、宇宙、航空機等の分野において、耐熱性、電気絶縁特性、耐摩耗性、耐薬品性及び機械特性等に優れたポリイミドが広く利用されている。ポリイミドの代表的な用途である絶縁被膜では、最終製品の高性能化に伴い、絶縁樹脂にはさらに高い性能が要求されている。例えばフレキシブルプリント回路基板（ＦＰＣ）ではデバイスの小型化に伴ってＦＰＣを薄型化するために絶縁被膜の薄膜化が求められるだけでなく、デバイスの筐体内に収めるために高い屈曲性が求められる。そのため、絶縁被膜には薄膜でも十分な耐久性を達成するための機械強度と、屈曲時の破断を防ぐ柔軟性が求められる。ディスプレイパネル中の絶縁被膜では、ディスプレイの薄型化とフレキシブル化のためＦＰＣ向け絶縁被膜と同様に柔軟性が求められるとともに、タッチペンなどでの接触に耐えるため、高い機械強度が求められる。さらに自動車に用いられる各種電線の絶縁被覆材料においても自動車の高出力化に伴う高耐熱性、配線の高密度化にともなう電線の高屈曲化と電線同士の擦れに対応するために高い柔軟性と機械強度が求められる。
【０００３】
このような課題に対して、柔軟性のあるポリアミドイミド樹脂を被覆材として用いる検討がなされているが、耐熱性、耐摩耗性および耐屈曲性がいずれも良好なものは得られていない（特許文献１）。
【０００４】
近年では、ポリアミドイミド樹脂より耐熱性に優れるポリイミド樹脂を被覆材に用いたエナメル線の開発が行われている（特許文献２）。しかしながら、通常、ポリイミド樹脂は、分子骨格を剛直な構造にすることで耐熱性を向上させているため、この分子骨格の剛直化で耐摩耗性は高められる（高弾性率となる）が、分子の運動性が低下し、柔軟性は低下してしまい、耐屈曲性に劣るものとなる。
一方で、伸び特性を重視してポリイミド樹脂に柔軟な骨格を導入した場合、耐熱性や弾性率をはじめとする機械特性が顕著に低下し、機械的強度が要求される用途には適用できなかった。
【先行技術文献】
【特許文献】
【０００５】
【特許文献１】特開平４−２８８３７７号公報
【特許文献２】特開２０１１−２９１００号公報
【発明の概要】
【発明が解決しようとする課題】
【０００６】
本発明は上記課題を解決するものであって、本発明の目的は、高耐熱性であり、かつ耐屈曲性、更には耐摩耗性に優れる樹脂組成物と、この樹脂組成物を用いた金属被覆材を提供することにある。
【課題を解決するための手段】
【０００７】
本発明者等は上記課題を解決するために鋭意研究を行った結果、ポリイミド樹脂及び／またはその前駆体（ポリイミド樹脂とその前駆体を合わせて、「ポリイミド樹脂類」ということがある）に複素環を側鎖に有するポリマーを所定量添加することで、耐熱性を維持したまま、耐屈曲性に共に優れるポリイミド樹脂組成物とすることができ、更には、ポリイミド樹脂類の繰り返し単位中に特定の構造を導入することで耐摩耗性を高めることができることを見出し、本発明に至った。
即ち、本発明は以下を要旨とする。
【０００８】
［１］  ポリイミド樹脂及び／またはその前駆体と側鎖に複素環を有するポリマーとを含み、かつ該ポリイミド樹脂及び／またはその前駆体１００重量部に対して該側鎖に複素環を有するポリマーを０．１〜７重量部含む絶縁被覆材用樹脂組成物。
【０００９】
［２］  前記側鎖に複素環を有するポリマーが、ポリビニルピロリドン、ポリビニルピリジン、並びに、ビニルピロリドン及びビニルピリジンの少なくとも一方を共重合成分として含む共重合体よりなる群から選ばれる１種又は２種以上である、［１］に記載の絶縁被覆材用樹脂組成物。
【００１０】
［３］  前記ポリイミド樹脂及び／またはその前駆体のガラス転移温度（Ｔｇ）が２５０〜４００℃である、［１］又は［２］に記載の絶縁被覆材用樹脂組成物。
【００１１】
［４］  前記ポリイミド樹脂及び／またはその前駆体が下記式（１）で表される構造単位及び下記式（２）で表される構造単位の少なくとも一方を有する、［１］乃至［３］のいずれかに記載の絶縁被覆材用樹脂組成物。
【００１２】
【化１】
2018111833.tif 000002
【００１３】
［５］  前記ポリイミド樹脂及び／またはその前駆体が下記式（３）で表される構造単位を有する、［１］乃至［４］のいずれかに記載の絶縁被覆材用樹脂組成物。
【００１４】
【化２】
2018111833.tif 000003
【００１５】
（上記式（３）中、Ｒ１〜Ｒ８はそれぞれ互いに同一であっても異なっていてもよく、水素原子、炭素数１〜４のアルキル基、炭素数１〜４のフルオロアルキル基又は水酸基であり、Ｘは直接結合、酸素原子、硫黄原子、炭素数１〜４のアルキレン基、スルホニル基、スルフィニル基、スルフィド基、カルボニル基、エステル基又は２級アミノ基であり、ｎは０〜４の整数である。）
【００１６】
［６］  前記ポリイミド樹脂及び／またはその前駆体が、下記式（５）で表される構造を含む繰り返し単位と、−ＮＨ−、＝ＮＨ、−Ｃ（Ｏ）ＮＨ−、−ＮＨＣ（Ｏ）Ｏ−、−ＮＨＣ（Ｏ）ＮＨ−、−ＮＨＣ（Ｓ）ＮＨ−、−ＮＨ２、−ＯＨ、−Ｃ（Ｏ）ＯＨ、−ＳＨ、−Ｃ（Ｏ）Ｎ（ＯＨ）−、−（Ｏ）Ｓ（Ｏ）−、−Ｃ（Ｏ）−、及び−Ｃ（Ｏ）ＳＨからなる群から選ばれる少なくとも１種の構造を含む繰り返し単位とを有する、［１］乃至［５］のいずれかに記載の絶縁被覆材用樹脂組成物。
【００１７】
【化３】
2018111833.tif 000004
【００１８】
（上記式（５）中、Ｒａはテトラカルボン酸残基、Ｒｂはジアミン残基を表す。）
【００１９】
［７］  前記ポリイミド樹脂及び／またはその前駆体が、前記式（５）で表される構造を含む繰り返し単位と、−Ｃ（Ｏ）ＮＨ−構造を含む繰り返し単位とを有する、［６］に記載の絶縁被覆材用樹脂組成物。
【００２０】
［８］  前記−Ｃ（Ｏ）ＮＨ−構造が、４，４’−ジアミノベンズアニリドに由来する構造である、［７］に記載の絶縁被覆材用樹脂組成物。
【００２１】
［９］  前記ポリイミド樹脂及び／またはその前駆体は、分子末端が封止されている、［１］乃至［８］のいずれかに記載の絶縁被覆材用樹脂組成物。
【００２２】
［１０］  ［１］乃至［９］のいずれかに記載の絶縁被覆材用樹脂組成物からなる樹脂層を少なくとも有する金属被覆材。
【００２３】
［１１］  ポリイミド樹脂及び／またはその前駆体と側鎖に複素環を有するポリマーとを含み、該ポリイミド樹脂及び／またはその前駆体の含有量が３〜８０重量％であり、かつ該ポリイミド樹脂及び／またはその前駆体１００重量部に対して該側鎖に複素環を有するポリマーを０．１〜７重量部含む樹脂組成物。
【００２４】
［１２］  前記側鎖に複素環を有するポリマーが、ポリビニルピロリドン、ポリビニルピリジン、並びに、ビニルピロリドン及びビニルピリジンの少なくとも一方を共重合成分として含む共重合体よりなる群から選ばれる１種又は２種以上である、［１１］に記載の樹脂組成物。
【００２５】
［１３］  前記ポリイミド樹脂及び／またはその前駆体のガラス転移温度（Ｔｇ）が２５０〜４００℃である、［１１］又は［１２］に記載の樹脂組成物。
【００２６】
［１４］  前記ポリイミド樹脂及び／またはその前駆体が下記式（１）で表される構造単位及び下記式（２）で表される構造単位の少なくとも一方を有する、［１１］乃至［１３］のいずれかに記載の樹脂組成物。
【００２７】
【化４】
2018111833.tif 000005
【００２８】
［１５］  前記ポリイミド樹脂及び／またはその前駆体が下記式（３）で表される構造単位を有する、［１１］乃至［１４］のいずれかに記載の樹脂組成物。
【００２９】
【化５】
2018111833.tif 000006
【００３０】
（上記式（３）中、Ｒ１〜Ｒ８はそれぞれ互いに同一であっても異なっていてもよく、水素原子、炭素数１〜４のアルキル基、炭素数１〜４のフルオロアルキル基又は水酸基であり、Ｘは直接結合、酸素原子、硫黄原子、炭素数１〜４のアルキレン基、スルホニル基、スルフィニル基、スルフィド基、カルボニル基、エステル基又は２級アミノ基であり、ｎは０〜４の整数である。）
【００３１】
［１６］  前記ポリイミド樹脂及び／またはその前駆体が、下記式（５）で表される構造を含む繰り返し単位と、−ＮＨ−、＝ＮＨ、−Ｃ（Ｏ）ＮＨ−、−ＮＨＣ（Ｏ）Ｏ−、−ＮＨＣ（Ｏ）ＮＨ−、−ＮＨＣ（Ｓ）ＮＨ−、−ＮＨ２、−ＯＨ、−Ｃ（Ｏ）ＯＨ、−ＳＨ、−Ｃ（Ｏ）Ｎ（ＯＨ）−、−（Ｏ）Ｓ（Ｏ）−、−Ｃ（Ｏ）−、及び−Ｃ（Ｏ）ＳＨからなる群から選ばれる少なくとも１種の構造を含む繰り返し単位とを有する、［１１］乃至［１５］のいずれかに記載の樹脂組成物。
【００３２】
【化６】
2018111833.tif 000007
【００３３】
（上記式（５）中、Ｒａはテトラカルボン酸残基、Ｒｂはジアミン残基を表す。）
【００３４】
［１７］  前記ポリイミド樹脂及び／またはその前駆体が、前記式（５）で表される構造を含む繰り返し単位と、−Ｃ（Ｏ）ＮＨ−構造を含む繰り返し単位とを有する、［１６］に記載の樹脂組成物。
【００３５】
［１８］  前記−Ｃ（Ｏ）ＮＨ−構造が、４，４’−ジアミノベンズアニリドに由来する構造である、［１７］に記載の樹脂組成物。
【００３６】
［１９］  前記ポリイミド樹脂及び／またはその前駆体は、分子末端が封止されている、［１１］乃至［１８］のいずれかに記載の樹脂組成物。
【００３７】
［２０］  ［１１］乃至［１９］のいずれかに記載の樹脂組成物からなる樹脂層を少なくとも有する金属被覆材。
【発明の効果】
【００３８】
本発明によれば、高耐熱性であり、耐屈曲性、更には耐摩耗性に優れるポリイミド樹脂及び／またはその前駆体組成物と、この組成物を用いた金属被覆材が提供される。
【発明を実施するための形態】
【００３９】
以下に本発明の実施の形態を詳細に説明するが、以下の説明は、本発明の実施の形態の一例であり、本発明はその要旨を超えない限り、以下の記載内容に限定されるものではない。なお、本明細書において「〜」という表現を用いる場合、その前後の数値又は物性値を含む表現として用いるものとする。
【００４０】
本発明の樹脂組成物は、ポリイミド樹脂及び／またはその前駆体と側鎖に複素環を有するポリマーとを含み、かつ該ポリイミド樹脂及び／またはその前駆体（両方含む場合はその合計量）１００重量部に対して側鎖に複素環を有するポリマーを０．１〜７重量部含むことを特徴とする、絶縁被覆用樹脂組成物に関する。
【００４１】
また、本発明の樹脂組成物は、ポリイミド樹脂及び／またはその前駆体と側鎖に複素環を有するポリマーとを含み、該ポリイミド樹脂及び／またはその前駆体（両方含む場合はその合計量）の含有量が３〜８０重量％であり、かつ該ポリイミド樹脂及び／またはその前駆体（両方含む場合はその合計量）１００重量部に対して該側鎖に複素環を有するポリマーを０．１〜７重量部含む樹脂組成物に関する。
【００４２】
後述するポリイミドワニスないしポリアミック酸ワニスを「本発明の組成物」と称することがある。本発明の樹脂組成物とは、具体的には後述するポリイミドワニスないしポリアミック酸ワニスからなるものである。なお、ポリイミドワニスにはポリアミック酸を含んでいてもよく（ただしポリイミドより少ない量）、ポリアミック酸ワニスにはポリイミドを含んでいてもよい（ただしポリアミック酸より少ない量）。
【００４３】
なお、本発明において、ポリイミドないしポリアミック酸の重量平均分子量（Ｍｗ）は特に制限されないが、ポリスチレン換算の重量平均分子量で通常１０００以上、好ましくは３０００以上、より好ましくは５０００以上である。また、通常２００００００以下であり、好ましくは１８０００００以下であり、より好ましくは１５０００００以下である。この範囲となることで、溶媒に対する溶解性、組成物粘度等が通常の製造設備で扱いやすい傾向となるため好ましい。なお、ポリスチレン換算の重量平均分子量は、ゲル浸透クロマトグラフィ（ＧＰＣ）により求めることができる。
【００４４】
［作用機構］
ポリイミド樹脂類に所定の割合で側鎖に複素環を有するポリマーを配合することにより、ポリイミド樹脂類の耐熱性を維持した上で耐屈曲性（屈曲追従性）を向上させることができる理由の詳細は明らかではないが、ポリビニルピロリドンのような側鎖に複素環を有するポリマーは、ポリイミド樹脂類の分子間に配位しやすく、これらがポリイミド樹脂類の分子間に配位することで、ポリイミド分子間の強固な分子間力が弱くなり、ポリイミド分子の運動性が向上することによるものと推測される。
【００４５】
なお、ポリビニルピロリドンは、カーボンブラックあるいはカーボンナノチューブのような凝集力が高い物質のポリアミック酸ワニスないしポリイミドワニスへの分散性向上剤として使用されている（例えば、特開２００９−９１５００号公報、国際公開ＷＯ２００５−０６８５５６号パンフレット、特開２０１５−７２８９９号公報）。ここでは、ポリビニルピロリドンがカーボンブラックあるいはカーボンナノチューブの周囲に配位することで、その分散性を高め、ポリアミック酸ワニスないしポリイミドワニスとの相溶性を向上させていると考えられており、本発明におけるポリイミド樹脂に対する作用効果は何ら示唆されていない。
【００４６】
本発明における耐摩耗性向上の作用機構については後述する。
【００４７】
［ポリイミド樹脂］
ポリイミド樹脂は通常、テトラカルボン酸二無水物とジアミン化合物とを原料として用い、ポリアミック酸（ポリイミド前駆体）を得た後、該ポリアミック酸をイミド化することにより得ることができるが、テトラカルボン酸二無水物とジアミン化合物からイミド化反応により直接ポリイミド樹脂を製造することもできる。
【００４８】
テトラカルボン酸二無水物としては、鎖状脂肪族テトラカルボン酸二無水物、脂環式テトラカルボン酸二無水物、芳香族テトラカルボン酸二無水物などが挙げられる。これらの化合物は、１種を単独で用いても、２種以上を任意の比率及び組合せで用いてもよい。
【００４９】
鎖状脂肪族テトラカルボン酸二無水物としては、例えば、エチレンテトラカルボン酸二無水物、ブタンテトラカルボン酸二無水物、ｍｅｓｏ−ブタン−１，２，３，４−テトラカルボン酸二無水物などが挙げられる。
【００５０】
脂環式テトラカルボン酸二無水物としては、例えば、３，３’，４，４’−ビスシクロヘキサンテトラカルボン酸二無水物、１，２，３，４−シクロブタンテトラカルボン酸二無水物、１，２，３，４−シクロペンタンテトラカルボン酸二無水物、１，２，４，５−シクロヘキサンテトラカルボン酸二無水物、１，２，３，４−テトラメチル−１，２，３，４−シクロブタンテトラカルボン酸二無水物、５−（２，５−ジオキソテトラヒドロフリル）−３−メチル−３−シクロヘキセン−１１，２−ジカルボン酸無水物、トリシクロ［６．４．０．０２，７］ドデカン−１，８：２，７−テトラカルボン酸二無水物、ビシクロ［２．２．２］オクト−７−エン−２，３，５，６−テトラカルボン酸二無水物、４−（２，５−ジオキソテトラヒドロフラン−３−イル）−１，２，３，４−テトラヒドロナフタレン−１，２−ジカルボン酸無水物、１，１’−ビシクロヘキサン−３，３’，４，４’−テトラカルボン酸二無水物などが挙げられる。
【００５１】
芳香族テトラカルボン酸二無水物としては、例えば、ピロメリット酸二無水物、１，２，３，４−ベンゼンテトラカルボン酸二無水物、１，１−ビス（２，３−ジカルボキシフェニル）エタン二無水物、ビス（２，３−ジカルボキシフェニル）メタン二無水物、ビス（３，４−ジカルボキシフェニル）メタン二無水物、３，３’，４，４’−ビフェニルテトラカルボン酸二無水物、２，２−ビス（３，４−ジカルボキシフェニル）プロパン二無水物、２，２−ビス（２，３−ジカルボキシフェニル）プロパン二無水物、ビス（３，４−ジカルボキシフェニル）スルホン二無水物、ビス（３，４−ジカルボキシフェニル）エーテル二無水物、ビス（２，３−ジカルボキシフェニル）エーテル二無水物、３，３’，４，４’−ベンゾフェノンテトラカルボン酸二無水物、２，２’，３，３’−ベンゾフェノンテトラカルボン酸二無水物、４，４’−オキシジフタル酸二無水物、４，４−（ｐ−フェニレンジオキシ）ジフタル酸二無水物、４，４−（ｍ−フェニレンジオキシ）ジフタル酸二無水物、２，２’，６，６’−ビフェニルテトラカルボン酸二無水物、２，２−ビス（３，４−ジカルボキシフェニル）−１，１，１，３，３，３−ヘキサフルオロプロパン二無水物、２，２−ビス（２，３−ジカルボキシフェニル）−１，１，１，３，３，３−ヘキサフルオロプロパン二無水物、２，２’−ビス（トリフルオロメチル）−４，４’、５，５’−ビフェニルテトラカルボン酸二無水物、４，４’−（ヘキサフルオロトリメチレン）−ジフタル酸二無水物、４，４’−（オクタフルオロテトラメチレン）−ジフタル酸二無水物、４，４’−オキシジフタル酸無水物、１，２，５，６−ナフタレンジカルボン酸二無水物、１，４，５，８−ナフタレンジカルボン酸二無水物、２，３，６，７−ナフタレンジカルボン酸二無水物、３，４，９，１０−ペリレンテトラカルボン酸二無水物、２，３，６，７−アントラセンテトラカルボン酸二無水物、１，２，７，８−フェナントレンテトラカルボン酸二無水物などが挙げられる。
【００５２】
ジアミン化合物としては、芳香族ジアミン化合物、鎖状脂肪族ジアミン化合物、脂環式ジアミン化合物等が挙げられる。これらの化合物は、１種を単独で用いても、２種以上を任意の比率及び組合せで用いてもよい。
【００５３】
芳香族ジアミン化合物としては、例えば、１，４−フェニレンジアミン、１，２−フェニレンジアミン、１，３−フェニレンジアミン、４，４’−（ビフェニル−２，５−ジイルビスオキシ）ビスアニリン、４，４’−ジアミノジフェニルエーテル、３，４’−ジアミノジフェニルエーテル、１，４−ビス（４−アミノフェノキシ）ベンゼン、１，３−ビス（４−アミノフェノキシ）ベンゼン、２，２−ビス（４−（４−アミノフェノキシ）フェニル）プロパン、ビス（４−（４−アミノフェノキシ）フェニル）スルホン、ビス（４−（３−アミノフェノキシ）フェニル）スルホン、１，３−ビス（４−アミノフェノキシ）ネオペンタン、４，４’−ジアミノ−３，３’−ジメチルビフェニル、４，４’−ジアミノ−２，２’−ジメチルビフェニル、４，４’−ビス（４−アミノフェノキシ）ビフェニル、４，４’−ジアミノ−３，３’−ジヒドロキシビフェニル、ビス（４−アミノ−３−カルボキシフェニル）メタン、４，４’−ジアミノジフェニルスルホン、３，３’−ジアミノジフェニルスルホン、４，４’−ジアミノジフェニルスルフィド、Ｎ−（４−アミノフェノキシ）−４−アミノベンズアミン、２，２’−ビス（トリフルオロメチル）−４，４’−ジアミノビフェニル、ビス（３−アミノフェニル）スルホン、ノルボルナンジアミン、４，４’−ジアミノ−２−（トリフルオロメチル）ジフェニルエーテル、５−トリフルオロメチル−１，３−ベンゼンジアミン、２，２−ビス（４−（４−アミノフェノキシ）フェニル）ヘキサフルオロプロパン、４，４’−ジアミノ−２，２’−ビス（トリフルオロメチル）ビフェニル、２，２−ビス［４−｛４−アミノ−２−（トリフルオロメチル）フェノキシ｝フェニル］ヘキサフルオロプロパン、２−トリフルオロメチル−ｐ−フェニレンジアミン、２，２−ビス（３−アミノ−４−メチルフェニル）ヘキサフルオロプロパン、４，４’−（９−フルオレニリデン）ジアニリン、２，７−ジアミノフルオレン、１，５−ジアミノナフタレン、及び３，７−ジアミノ−２，８−ジメチルジベンゾチオフェン５，５−ジオキシドなどが挙げられる。
【００５４】
鎖状脂肪族ジアミン化合物としては、例えば、１，２−エチレンジアミン、１，２−ジアミノプロパン、１，３−ジアミノプロパン、１，４−ジアミノブタン、１，６−ヘキサメチレンジアミン、１，５−ジアミノペンタン、１，１０−ジアミノデカン、１，２−ジアミノ−２−メチルプロパン、２，３−ジアミノ−２，３−ブタンジアミン、及び２−メチル−１，５−ジアミノペンタンなどが挙げられる。
【００５５】
脂環式ジアミン化合物としては、例えば、１，３−ビス（アミノメチル）シクロヘキサン、１，４−ビス（アミノメチル）シクロヘキサン、１，４−ジアミノシクロヘキサン、４，４’−メチレンビス（シクロヘキシルアミン）、及び４，４’−メチレンビス（２−メチルシクロヘキシルアミン）などが挙げられる。
【００５６】
＜その他の成分＞
ポリイミド樹脂類の製造には、さらに目的に応じ、架橋点となるエチニル基、ビニル基、アリル基、シアノ基、イソシアネート基等を有する化合物（以下、「その他のモノマー」と称す場合がある。）を用いてもよい。
【００５７】
＜好適態様１＞
本発明で用いるポリイミド樹脂類は、耐熱性、生産性の観点から、下記式（１）で表される構造単位及び下記式（２）で表される構造単位の少なくとも一方を有することが好ましい。
【００５８】
【化７】
2018111833.tif 000008
【００５９】
上記式（１），（２）で表される構造単位は、テトラカルボン酸二無水物に由来するものであっても、ジアミン化合物に由来するものであってもよいが、通常、テトラカルボン酸二無水物によりポリイミド樹脂類に導入される。従って、本発明で用いるポリイミド樹脂は、原料のテトラカルボン酸二無水物として、少なくともピロメリット酸二無水物及び／又は３，３’，４，４’−ビフェニルテトラカルボン酸二無水物を用いて製造されたものであることが好ましい。
【００６０】
また、本発明で用いるポリイミド樹脂類は、耐熱性の観点から、下記式（３）で表される構造単位を有することが好ましい。
【化８】
2018111833.tif 000009
【００６１】
上記式（３）において、Ｒ１〜Ｒ８はそれぞれ互いに同一であっても異なっていてもよく、水素原子、炭素数１〜４のアルキル基、炭素数１〜４のフルオロアルキル基又は水酸基である。これらの中でも、水素原子又はメチル基が好ましい。
【００６２】
上記式（３）において、Ｘは直接結合、酸素原子、硫黄原子、炭素数１〜４のアルキレン基、スルホニル基、スルフィニル基、スルフィド基、カルボニル基、アミド基、エステル基又は２級アミノ基である。これらの中でも、直接結合、酸素原子、硫黄原子、炭素数１〜４のアルキレン基、スルホニル基又はアミド基が好ましく、特に酸素原子が好ましい。
【００６３】
上記式（３）において、ｎは０〜４の整数である。ｎは好ましくは１〜４の整数である。
【００６４】
なお、ポリイミド１分子全体における式（３）で表される構造単位において、Ｒ１〜Ｒ８、Ｘ、ｎは必ずしも全て同一でなくともよい。特に、ｎが２以上の整数である場合、Ｘは異なる構造であってもよい。
【００６５】
式（３）で表される構造単位の中でも、下記式（３−１）〜式（３−６）で表される構造単位のいずれかで表されるものが好ましい。なお、１分子のポリイミド中にこれらの構造単位が１種のみで含まれていても、複数種が組み合わされて含まれていてもよい。
【００６６】
【化９】
2018111833.tif 000010
【００６７】
上記式（３）で表される構造単位はテトラカルボン酸二無水物に由来するものであっても、ジアミン化合物に由来するものであってもよいが、通常、ジアミン化合物によりポリイミド樹脂に導入される。
【００６８】
従って、本発明で用いるポリイミド樹脂類は、ジアミン化合物として少なくとも下記式（４）で表されるジアミン化合物を用いて製造されることが好ましい。
【００６９】
【化１０】
2018111833.tif 000011
【００７０】
上記式（４）において、Ｒ１’〜Ｒ８’は前記式（３）におけるＲ１〜Ｒ８と同様に定義され、Ｘ’はＸと同様に定義される。また、ｎ’はｎと同様に定義される。
【００７１】
上記式（４）で表されるジアミン化合物としては、例えば、４，４’−ジアミノジフェニルエーテル、２，２’−ジメチル−４，４’−ジアミノビフェニル、１，４−ビス（４−アミノフェノキシ）ベンゼン、２，２−ビス（４−（４−アミノフェノキシ）フェニル）プロパン、２，２−ビス（４−（４−アミノフェノキシ）フェニル）ヘキサフルオロプロパン、２，２−ビス［４−（４−アミノフェノキシ）フェニル］プロパン、４，４’−ビス（４−アミノフェノキシ）ビフェニル、２，２’−ビス（トリフルオロメチル）−４，４’−ジアミノビフェニル、４，４’−ジアミノベンゾイルアニリド、４−アミノフェニル−４−アミノベンゾエート、ビス（４−アミノフェニル）テレフタレート、ビス（４−（４−アミノフェノキシ）フェニル）スルホン、ビス（４−アミノ−３−カルボキシフェニル）メタン等が挙げられる。これらの中でも、４，４’−ジアミノジフェニルエーテル、２，２’−ジメチル−４，４’−ジアミノビフェニル、２，２’−ビス（トリフルオロメチル）−４，４’−ジアミノビフェニル等が好ましい。
【００７２】
本発明で用いるポリイミド樹脂類は、前記式（１）又は（２）で表される構造単位、前記式（３）で表される構造単位以外の構造単位を有していてもよいが、前記式（１）又は（２）で表される構造単位、前記式（３）で表される構造単位による前述の効果を有効に得る上で、ポリイミド樹脂類を構成するテトラカルボン酸二無水物に由来する全構造単位中に、式（１）及び／又は（２）で表される構造単位を８０モル％以上、特に９０〜１００モル％含み、ポリイミド樹脂類を構成するジアミン化合物に由来する全構造単位中に式（３）で表される構造単位を８０モル％以上、特に９０〜１００モル％含むことが好ましい。
【００７３】
＜好適態様２＞
本発明で用いるポリイミド樹脂類は耐熱性、耐摩耗性、耐屈曲性の観点から、下記式（５）で表される構造を含む繰り返し単位と、−ＮＨ−（イミノ結合；イミノ基と言うこともある）、＝ＮＨ（イミノ基）、−Ｃ（Ｏ）ＮＨ−（アミド結合；アミド基と言うこともある）、−ＮＨＣ（Ｏ）Ｏ−（ウレタン結合；ウレタン基と言うこともある）、−ＮＨＣ（Ｏ）ＮＨ−（ウレア結合；ウレア基と言うこともある）、−ＮＨＣ（Ｓ）ＮＨ−（チオウレア結合；チオウレア基と言うこともある）、−ＮＨ２（アミノ基）、−ＯＨ（水酸基）、−Ｃ（Ｏ）ＯＨ（カルボキシ基）、−ＳＨ（チオール基）、−Ｃ（Ｏ）Ｎ（ＯＨ）−（ヒドロキシアミド基）、−（Ｏ）Ｓ（Ｏ）−（スルホニル基）、−Ｃ（Ｏ）−（カルボニル基）、及び−Ｃ（Ｏ）ＳＨ（チオカルボキシ基）からなる群から選ばれる少なくとも１種の構造（以下、これらの構造を「水素結合形成構造」と称す場合がある。）を含む繰り返し単位とを有することが好ましい。
【００７４】
【化１１】
2018111833.tif 000012
【００７５】
（式中、Ｒａはテトラカルボン酸残基（即ち、テトラカルボン酸二無水物に由来する構造単位）、Ｒｂはジアミン残基（即ち、ジアミン化合物に由来する構造単位）を表す。）
【００７６】
これは以下の理由による。
分子鎖間を化学結合で連結すると、弾性率が高くなることが知られている。化学結合には共有結合と非共有結合があるが、共有結合で分子鎖間を連結した場合、弾性率は高くなる（即ち、耐摩耗性は向上する。）が、機械的な柔軟性（伸び）は低下する。即ち、耐屈曲性は低下する。通常、ポリイミド樹脂又はポリアミック酸は一定の温度以上で焼成すると、分子の末端が他の分子または分子内の特定部位等と反応して共有結合を形成するため、柔軟性は低下するが、分子が非共有結合を形成する構造を含む繰り返し単位を有することで、分子間及び／または分子内の特定部位等と非共有結合（以下、単に「非共有結合」と記すことがある）が形成され、分子間相互作用により適度な弾性率を有し、耐摩耗性と耐屈曲性とを両立することができる。
【００７７】
非共有結合としては、イオン結合、π−πスタッキング及び水素結合等が挙げられるが、ポリイミド樹脂類の耐熱性が高くなり、また機械特性にも優れるようになることから、水素結合が好ましく、本発明の好適態様２においては、水素結合を形成する構造として、特にその効果に優れる、上述の水素結合形成構造をポリイミド樹脂類に導入する。
【００７８】
上記の水素結合形成構造のうち、特に−Ｃ（Ｏ）ＮＨ−（アミド結合）、−ＮＨＣ（Ｏ）ＮＨ−（ウレア結合）、−ＯＨ（水酸基）が好ましく、とりわけ−Ｃ（Ｏ）ＮＨ−（アミド結合）が、上記の導入効果に優れる点から好ましい。
【００７９】
ポリイミド分子中の、水素結合形成構造の含有量としては、特に制限はないが、ポリアミック酸の場合、ポリアミック酸中の全ての繰り返し単位が水素結合形成構造を１つずつ含む場合を１００％とすると、通常０％より大きく、好ましくは２％以上、より好ましくは５％以上、通常１００％未満、好ましくは７５％以下、より好ましくは５０％以下である。また、ポリイミド樹脂の場合も、全ての繰り返し単位が非共有結合を形成する構造を１つずつ含む場合を１００％とすると、通常０％より大きく、好ましくは２％以上、より好ましくは５％以上、通常１００％未満、好ましくは７５％以下、より好ましくは５０％以下である。導入量がこの範囲にあることで、引張弾性率や伸び等の機械特性がより良好なポリイミド樹脂とすることができる。
なお、ポリイミド分子中の、水素結合形成構造の含有量は、通常、ＮＭＲ、ＩＲ、ラマン、滴定又は質量分析法等により求めることができる。
【００８０】
水素結合形成構造をポリイミド樹脂類の繰り返し単位に導入する方法としては、ポリイミド樹脂類を製造する際に、水素結合形成構造を有するモノマーを重合する方法、重合反応によって水素結合形成構造を形成する方法が挙げられ、特に、水素結合形成構造を１種以上有するモノマーをポリイミド樹脂類の製造原料として用いて重合する方法が好ましい。
【００８１】
水素結合形成構造を１種以上有するモノマー（以下、「水素結合形成モノマー」と称す場合がある。）としては、水素結合形成構造を１種以上有するテトラカルボン酸二無水物やジアミン化合物が挙げられる。
【００８２】
具体的には、該テトラカルボン酸二無水物としては、３，３’，４，４’−ベンゾフェノンテトラカルボン酸二無水物等が挙げられ、ジアミン化合物の例としては、４，４’−ジアミノベンズアニリド、４，４’−ビス（４−アミノベンズアミド）−３，３’−ジヒドロキシビフェニル、２，２’−ビス（３−アミノ−４−ヒドロキシフェニル）スルホン、２，２’−ビス（３−アミノ−４−ヒドロキシフェニル）プロパン、４，４’−ジアミノ−３，３’−ジヒドロキシビフェニル、ビス（４−アミノ−３−カルボキシフェニル）メタン等が挙げられる。これらの水素結合形成モノマーは、１種を単独で用いても、２種以上を任意の比率及び組合せで用いてもよい。
これらのうち、特に、４，４’−ジアミノベンズアニリドを用いることが導入効果に優れる点で好ましい。
【００８３】
これらの水素結合形成モノマーの導入量としては、特に制限はないが、ポリアミック酸の場合は、ポリアミック酸の全繰り返し単位中、通常０．５ｍｏｌ％以上、好ましくは５ｍｏｌ％以上、より好ましくは１０ｍｏｌ％以上で、通常５０ｍｏｌ％以下、好ましくは４０ｍｏｌ％以下、より好ましくは３０ｍｏｌ％以下である。また、ポリイミド樹脂の場合も、ポリイミド樹脂の全繰り返し単位中、通常０．５ｍｏｌ％以上、好ましくは５ｍｏｌ％以上、より好ましくは１０ｍｏｌ％以上で、通常５０ｍｏｌ％以下、好ましくは４０ｍｏｌ％以下、より好ましくは３０ｍｏｌ％以下である。水素結合形成モノマーの導入量がこの範囲にあることで、高弾性及び高伸度が両立されたポリイミド樹脂が得られ易い。以下、この水素結合形成モノマー導入量を「水素結合形成モノマー導入量」と称す。
【００８４】
＜好適態様３＞
本発明のポリイミド樹脂は、分子末端が封止されていることが好ましく、分子末端が封止されることで、前述の好適態様２の項で説明した共有結合の形成が抑制され、柔軟性が維持されることで、耐屈曲性が更に向上する。
【００８５】
分子末端が封止されたポリイミド樹脂を得る方法としては、ポリアミック酸やポリイミド樹脂を製造する際に、単官能の化合物を末端封止剤として反応させる方法がある。このような末端封止剤としては、特に限定はないが、例えば、酸無水物、アミン、エポキシ、イソシアネート及びアルコールなどが挙げられる。これらのうち、反応効率や耐熱性の維持のため、酸無水物又はアミンが好ましい。
【００８６】
酸無水物としては、芳香族酸無水物及び脂肪族酸無水物等が挙げられる。
芳香族酸無水物としては、例えば、無水フタル酸、２，３−ナフタレンジカルボン酸無水物、１，２−ナフタレンジカルボン酸無水物、４−メチルフタル酸無水物、３−メチルフタル酸無水物、４−クロロフタル酸無水物、４−ｔｅｒｔ−ブチルフタル酸無水物及び４−フルオロフタル酸無水物などが挙げられる。
脂肪族酸無水物には直鎖構造、環状構造があり、直鎖構造を有する脂肪族酸無水物としては、ブチルコハク酸無水物、デシルコハク酸無水物、ｎ−オクチルコハク酸無水物、ドデシルコハク酸無水物、（２−メチル−２−プロピル）−コハク酸無水物及び２−オクチルコハク酸無水物などが挙げられる。
また、環状構造を有する脂肪族酸無水物としては、ｃｉｓ−１，２−シクロヘキシルカルボン酸無水物、ｔｒａｓ−１，２−シクロヘキシルジカルボン酸無水物及び４−メチルシクロヘキサン−１，２−ジカルボン酸無水物などが挙げられる。
特に、機械特性、耐熱性維持のために、無水フタル酸、２，３−ナフタレンジカルボン酸無水物、１，２−ナフタレンジカルボン酸無水物、４−メチルフタル酸無水物又は３−メチルフタル酸無水物が好ましい。
【００８７】
アミンとしては、芳香族アミン及び脂肪族アミン等が挙げられる。
芳香族酸アミンとしては、例えば、アニリン、１−ナフチルアミン、１−アミノアントラセン、２−アミノアントラセン、９−アミノアントラセン、Ｎ，Ｎ−ジメチル−１，４−フェニレンジアミン、２−クロロアニリン、４−クロロアニリン、４−アミノピリジン、シトシン、ｐ−トルイジン、４−ブチルアニリン、４−（２−アミノエチル）ピリジン、４−アミノ−４−エチルピリジン、４−アミノ−３−エチルピリジン及びイソニコチンアミドなどが挙げられる。
脂肪族アミンには直鎖構造、環状構造があり、直鎖構造を有する脂肪族アミンとしては、エチルアミン、ｔｅｒｔ−ブチルアミン、イソプロピルアミン、イソブチルアミン、ネオペンチルアミン及びプロピルアミンなどが挙げられる。
環状構造を有する脂肪族アミンとしては、シクロヘキシルアミン、４−メチルシクロヘキシルアミン、３−メチルシクロヘキシルアミン、アミノメチルシクロヘキサン、４−（２−アミノエチル）シクロヘキシルアミン及び４−ブチルシクロヘキシルアミンなどが挙げられる。
機械特性、耐熱性維持のために、無水フタル酸、アニリン、４−アミノピリジン及び１−ナフチルアミンが好ましい。
【００８８】
エポキシとしては、フェニルグリシジルエーテル、メチルフェニルグリシジルエーテル、ジメチルフェニルグリシジルエーテル、トリメチルフェニルグリシジルエーテル、テトラメチルフェニルグリシジルエーテル、エチルフェニルグリシジルエーテル、ジエチルフェニルグリシジルエーテル、トリエチルフェニルグリシジルエーテル、テトラエチルフェニルグリシジルエーテル、イソプロピルフェニルグリシジルエーテル、ジイソプロピルフェニルグリシジルエーテル、トリイソプロピルフェニルグリシジルエーテル、テトライソプロピルフェニルグリシジルエーテル、ｏ−フェニルフェノールグリシジルエーテル、ｍ−フェニルフェノールグリシジルエーテル、ｐ−フェニルフェノールグリシジルエーテル、ｐ−ターシャルブチルフェニルグリシジルエーテル、ｏ−ターシャルブチルフェニルグリシジルエーテル、ｍ−ターシャルブチルフェニルグリシジルエーテル、クロロフェニルグリシジルエーテル、ジクロロフェニルグリシジルエーテル、トリクロロフェニルグリシジルエーテル、テトラクロロフェニルグリシジルエーテル、ブロモフェニルグリシジルエーテル、ジブロモフェニルグリシジルエーテル、トリブロモフェニルグリシジルエーテル及びテトラブロモフェニルグリシジルエーテルなどが挙げられる。
【００８９】
イソシアネートとしては、ｎ−ブチルイソシアネート、イソプロピルイソシアネート、フェニルイソシアネート、ベンジルイソシアネート等の単官能イソシアネート化合物、（メタ）アクリロイルイソシアネート、２−（メタ）アクリロイルオキシエチルイソシアネート、３−（メタ）アクリロイルオキシプロピルイソシアネート、２−（メタ）アクリロイルオキシ−１−メチルエチルイソシアネート及び２−（メタ）アクリロイルオキシ−２−メチルエチルイソシアネート等の（メタ）アクリロイルオキシアルキルイソシアネートなどが挙げられる。
【００９０】
アルコールとしては、メタノール；エタノール；炭素数３である、１−プロパノール及び２−プロパノール；炭素数４である、１−ブタノール、２−ブタノール、イソブタノール及びｔ−ブタノール；炭素数５である、１−ペンタノール、２−ペンタノール、３−ペンタノール、２−メチル−１−ブタノール、３−メチル−１−ブタノール及び２−エチル−１−プロパノール等；炭素数６である、１−ヘキサノール、２−ヘキサノール、３−ヘキサノール、２−メチル−１−ペンタノール、３−メチル−１−ペンタノール、３−メチル−２−ペンタノール、２−メチル−３−ペンタノール、２−エチル−１−ブタノール、３−エチル−２−ブタノール、２，３−ジメチル−１−ブタノール及びシクロヘキサノール等；炭素数７である、１−ヘプタノール、２−ヘプタノール、３−ヘプタノール、４−ヘプタノール、２−メチル−１−ヘキサノール、２−メチル−３−ヘキサノール、２−メチル−４−ヘキサノール、３−メチル−１−ヘキサノール、３−メチル―２−ヘキサノール、３−メチル−４−ヘキサノール、２−エチル−１−ペンタノール、２−エチル−３−ペンタノール、２，２−ジメチル−１−ペンタノール、２，３−ジメチル−１−ペンタノール及び２，４−ジメチル−１−ペンタノール等；炭素数８である、１−オクタノール、２−オクタノール、３−オクタノール、４−オクタノール、２−メチル−１−ヘプタノール、２−メチル−３−ヘプタノール、２−メチル−４−ヘプタノール、２−エチル−１−ヘキサノール、２−エチル−３−ヘキサノール、２−エチル−４−ヘキサノール、２−プロピル−１−ペンタノール、２−プロピル−３−ペンタノール、２−プロピル−４−ペンタノール、２，３−ジメチル−１−ヘキサノール及び２，４−ジメチル−１−ヘキサノール等；炭素数９である、１−ノナノール、２−ノナノール、３−ノナノール、４−ノナノール、５−ノナノール、２−メチル−１−オクタノール、２−メチル−３−オクタノール、２−メチル−４−オクタノール、２−メチル−５−オクタノール、２−メチル−６−オクタノール、２−エチル−１−ヘプタノール、２−エチル−３−ヘプタノール、２−エチル−４−ヘプタノール、２−エチル−５−ヘプタノール、２，６−ジメチル−１−ヘプタノール、２，６−ジメチル−４−ヘプタノール、３，５，５−トリメチル−１−ヘキサノール、３，５，５−トリメチル−２−ヘキサノール及び２，２，４−トリメチル−１−ヘキサノール等；炭素数１０である、１−デカノール、２−デカノール、３−デカノール、４−デカノール、５−デカノール、２−メチル−１−ノナノール、２−メチル−３−ノナノール、２−メチル−４−ノナノール、２−メチル−５−ノナノール、２−エチル−１−オクタノール、２−エチル−３−オクタノール、２−エチル−４−オクタノール及び２−エチル−５−オクタノール等；炭素数１１である、１−ドデカノール、２−ドデカノール、３−ドデカノール、４−ドデカノール、２−メチル−１−ウンデカノール、２−エチル−１−デカノール及び２−プロピル−１−ノナノール等；炭素数１２である、１−ドデカノール、２―ドデカノール、３−ドデカノール、１−エチル−１−デカノール、２−エチル−１−デカノール、３−エチル−１−デカノール及び２−ブチル−１−オクタノール等；炭素数１３である、１−トリデカノール、２―トリデカノール、３−トリデカノール、１−エチル−１−ウンデカノール、２−エチル−１−ウンデカノール、３−エチル−１−ウンデカノール及び２−ブチル−１−ノナノール等；炭素１４である、１−テトラデカノール、２−テトラデカノール、３−テトラデカノール、２−メチル−１−トリデカノール、２−エチル−１−ドデカノール及び２−プロピル−１−ウンデカノール等；炭素１５である、１−ペンタデカノール、２−ペンタデカノール、３−ペンタデカノール、２−メチル−１−テトラデカノール、２−エチル−１−トリデカノール、２−プロピル−１−ドデカノール等；炭素１６である、１−ヘキサデカノール、２−ヘキサデカノール、３−ヘキサデカノール、２−メチル−１−ペンタデカノール、２−エチル−１−テトラデカノール及び２−プロピル−１−トリデカノール等；炭素１７である、１−ヘプタデカノール、２−ヘプタデカノール、３−ヘプタデカノール、２−メチル−１−ヘキサデカノール、２−エチル−１−ペンタデカノール及び２−プロピル−１−テトラデカノール等；炭素１８である、１−オクタデカノール、２−オクタデカノール、３−オクタデカノール、２−メチル−１−ヘプタデカノール、２−エチル−１−ヘキサデカノール及び２−プロピル−１−ペンタデカノール等；炭素１９である、１−ノナデカノール、２−ノナデカノール、３−ノナデカノール、２−メチル−１−オクタデカノール、２−エチル−１−ヘプタデカノール及び２−プロピル−１−ヘキサデカノール等；炭素２０である、１−エイコサノール、２−エイコサノール、３−エイコサノール、２−メチル−１−ノナデカノール、２−エチル−１−オクタデカノール及び２−プロピル−１−ヘプタデカノール等の一価アルコールが挙げられる。
【００９１】
ポリイミド樹脂の分子末端の封止率は、好ましくは３０％以上、より好ましくは５０％以上、さらに好ましくは８０％以上、特に好ましくは９０％以上で、上限は１００％である。特にポリイミド樹脂の末端封止率は８０％以上、かつ１００％以下が好ましい。
ポリイミド樹脂の末端封止率は通常、ＮＭＲ、ＩＲ、ラマン、滴定又は質量分析法等により求めることができる。
【００９２】
なお、本発明で用いるポリイミド樹脂は、前述の好適態様１の要件のみ備えるものであってもよく、好適態様２の要件のみ備えるものであってもよく、好適態様３の要件のみ備えるものであってもよく、好適態様１〜３のうちのいずれか２つの要件を備えるものであってもよく、すべての要件を備えるものであってもよい。
【００９３】
＜製造方法＞
ポリイミド樹脂の製造方法に、特に制限はなく、従来公知のイミド化方法が使用できる。例えば、反応溶媒存在下、上述のテトラカルボン酸二無水物とジアミン化合物を加熱脱水ないし脱水試薬によりイミド化反応を行う方法、反応溶媒存在下、当該テトラカルボン酸二無水物とジアミン化合物をアミド化反応させて得られるポリイミド前駆体（ポリアミック酸）を得た後、該前駆体を加熱脱水ないし脱水試薬によりイミド化反応を行う方法などが挙げられる。この反応系内に、前述の水素結合形成モノマーや更に末端封止剤の必要量を存在させておくことで、水素結合形成構造を含む繰り返し単位を有するポリイミド樹脂や、更に分子末端が封止されたポリイミド樹脂を製造することができる。更にこの反応系には、前述のその他のモノマーを存在させて反応を行ってもよい。
【００９４】
以下、テトラカルボン酸二無水物、ジアミン化合物、水素結合形成モノマー、末端封止剤、その他のモノマーをまとめて「テトラカルボン酸二無水物及びジアミン化合物等の原料」と称す。
【００９５】
脱水試薬としては、従来公知の試薬が使用できるが、例えば、無水酢酸、無水プロピオン酸、無水安息香酸、無水トリフルオロ酢酸、無水クロロ酢酸等の酸無水物が挙げられる。
【００９６】
テトラカルボン酸二無水物及びジアミン化合物等の原料を溶媒中で反応させる方法は特に限定されない。また、テトラカルボン酸二無水物とジアミン化合物等の原料の添加順序や添加方法も特に限定されない。例えば、溶媒にテトラカルボン酸二無水物とジアミン化合物を順に投入し、適切な温度で撹拌することにより、ポリイミドないしポリアミック酸を得ることができる。
【００９７】
ジアミン化合物の量は、テトラカルボン酸二無水物１モルに対して、通常０．７モル以上、好ましくは０．８モル以上であり、通常１．３モル以下、好ましくは１．２モル以下である。ジアミン化合物の量をこのような範囲とすることで、高重合度のポリイミドないしポリアミック酸が得られ、製膜性、造膜性が向上する傾向にある。
【００９８】
溶媒中のテトラカルボン酸二無水物及びジアミン化合物等の原料の濃度は、反応条件や得られるポリイミド前駆体の粘度に応じで適宜設定できる。
【００９９】
テトラカルボン酸二無水物及びジアミン化合物等の原料の合計量は、特に制限はないが、テトラカルボン酸二無水物及びジアミン化合物等の原料と溶媒とを含む溶液全量に対し、通常１重量％以上、好ましくは５重量％以上であり、通常７０重量％以下、好ましくは５０重量％以下である。この濃度範囲で重合を行うことにより、均一で高重合度のポリイミドワニスないしポリアミック酸ワニスを得ることができる。テトラカルボン酸二無水物及びジアミン化合物等の原料の合計濃度１重量％未満で重合を行う場合、ポリイミドないしポリアミック酸の重合度が十分高くならず、最終的に得られるポリイミド樹脂が脆弱になる場合がある。一方、７０重量％より高濃度で重合を行うと溶液粘度が増大し、撹拌が困難になる場合がある。
【０１００】
溶液中でポリイミド樹脂を得る場合、テトラカルボン酸二無水物及びジアミン化合物等の原料を溶媒中で反応させる温度は、反応が進行する温度であれば、特に制限はないが、通常２０℃以上、好ましくは４０℃以上であり、通常２４０℃以下、好ましくは２２０℃以下である。
反応時間は通常１時間以上、好ましくは２時間以上であり、通常１００時間以下、好ましくは４２時間以下である。このような条件で行うことにより、低コストで収率よくポリイミド樹脂を得ることができる傾向にある。
反応時の圧力は、常圧、加圧、又は減圧のいずれかでもよい。雰囲気は空気下でも不活性雰囲気下でもよいが、不活性雰囲気の方が得られるポリイミド樹脂、ひいては本発明の金属被覆材の屈曲追従性の観点から好ましい。
【０１０１】
溶液中でポリアミック酸を得る場合、テトラカルボン酸二無水物及びジアミン化合物等の原料を溶媒中で反応させる温度は、反応が進行する温度であれば、特に制限はないが、通常０℃以上、好ましくは２０℃以上であり、通常１２０℃以下、好ましくは１００℃以下である。
反応時間は通常１時間以上、好ましくは２時間以上であり、通常１００時間以下、好ましくは４２時間以下である。このような条件で行うことにより、低コストで収率よくポリアミック酸を得ることができる傾向にある。
反応時の圧力は、常圧、加圧、又は減圧のいずれかでもよい。雰囲気は空気下でも不活性雰囲気下でもよいが、不活性雰囲気の方が得られるポリイミド樹脂、引いては本発明の金属被覆材の屈曲追従性の観点から好ましい。
【０１０２】
テトラカルボン酸二無水物及びジアミン化合物等の原料を反応させる際に用いる溶媒としては特に限定されないが、例えば、ヘキサン、シクロヘキサン、ヘプタン、ベンゼン、ナフサ、トルエン、キシレン、メシチレン、アニソール等の炭化水素系溶媒；四塩化炭素、塩化メチレン、クロロホルム、１，２−ジクロロエタン、クロロベンゼン、ジクロロベンゼン、フルオロベンゼン等のハロゲン化炭化水素溶媒；ジエチルエーテル、テトラヒドロフラン、１，４−ジオキサン、メトキシベンゼン等のエーテル系溶媒；アセトン、メチルエチルケトン、シクロヘキサノン、メチルイソブチルケトン等のケトン系溶媒；エチレングリコールモノメチルエーテル、エチレングリコールモノエチルエーテル、エチレングリコールジメチルエーテル、ジエチレングリコールジメチルエーテル、プロピレングリコールモノメチルエーテルアセテート等のグリコール系溶媒；Ｎ，Ｎ−ジメチルホルムアミド、Ｎ，Ｎ−ジメチルアセトアミド、Ｎ−メチル−２−ピロリドン等のアミド系溶媒；ジメチルスルホキシド等のスルホン系溶媒；ピリジン、ピコリン、ルチジン、キノリン、イソキノリン等の複素環系溶媒；フェノール、クレゾール等のフェノール系溶媒；γ−ブチロラクトン、γ−バレロラクトン、δ−バレロラクトン等のラクトン系溶媒；等が挙げられる。中でも、グリコール系溶媒、アミド系溶媒、ラクトン系溶媒がポリイミド樹脂類の溶解性が高く、組成物粘度等が通常の製造設備で扱いやすい傾向となるため好ましい。
これらの溶媒は、１種を単独で用いても、２種以上を任意の比率及び組合せで用いてもよい。
【０１０３】
テトラカルボン酸二無水物とジアミン化合物等の原料の反応性を高めるために、有機アミン化合物を触媒として用いてもよい。有機アミン化合物としては、トリメチルアミン、トリエチルアミン、トリプロピルアミン、トリブチルアミン等の第３級アルキルアミン類；トリエタノールアミン、Ｎ，Ｎ−ジメチルエタノールアミン、Ｎ，Ｎ−ジエチルエタノールアミン等のアルカノールアミン類；トリエチレンジアミン等のアルキレンジアミン類；ピリジン等のピリジン類；Ｎ−メチルピロリジン、Ｎ−エチルピロリジン等のピロリジン類；Ｎ−メチルピペリジン、Ｎ−エチルピペリジン等のピペリジン類；イミダゾール等のイミダゾール類；キノリン、イソキノリン等のキノリン類等が挙げられる。これらは１種を単独で用いても、２種以上を任意の比率及び組合せで用いてもよい。
【０１０４】
得られたポリイミドないしポリアミック酸は、以下の側鎖に複素環を有するポリマーを添加してそのままワニスとして用いてもよく、また貧溶媒中に添加することで固体状に析出させてポリイミドないしポリアミック酸（ポリイミド前駆体）組成物として得ることもできる。
【０１０５】
用いる貧溶媒は特に制限は無く、ポリイミドないしポリイミド前駆体の種類によって適宜選択し得るが、ジエチルエーテル又はジイソプロピルエーテル等のエーテル系溶媒；アセトン、メチルエチルケトン、イソブチルケトン、メチルイソブチルケトン等のケトン系溶媒；メタノール、エタノール、イソプロピルアルコール等のアルコール系溶媒；等が挙げられる。中でも、メタノール、イソプロピルアルコール等のアルコール系溶媒が効率良く析出物が得られ、沸点が低く乾燥が容易となる傾向にあるため好ましい。これらの溶媒は、１種を単独で用いても、２種以上を任意の比率及び組合せで用いてもよい。
【０１０６】
貧溶媒で析出させて得られたポリイミドないしポリアミック酸を溶媒に再溶解させてポリイミドワニスないしポリアミック酸ワニスとして用いることもできる。
【０１０７】
＜ガラス転移温度（Ｔｇ）＞
本発明で用いるポリイミド樹脂は、ＤＭＳ法（動的熱機械測定装置）によるガラス転移温度（Ｔｇ）が、好ましくは２５０℃以上であり、より好ましくは２６０℃以上であり、更に好ましくは２７０℃以上、特に好ましくは２８０℃以上である。ガラス転移温度が上記下限値以上であることが耐熱性の観点から好ましい。一方、ガラス転移温度（Ｔｇ）の上限については特に制限されないが、通常４００℃以下であり、Ｔｇを有さないものもある。なお、ＤＭＳ法によるガラス転移温度（Ｔｇ）は後掲の実施例に記載の方法により測定することができる。
【０１０８】
［その他の成分］
本発明の組成物は、塗布性付与、加工特性付与、各種機能付与等の観点から、界面活性剤、消泡剤、有機顔料等の着色材、酸化防止剤、紫外線吸収剤、ヒンダートアミン系光安定剤等の安定剤、帯電防止剤、潤滑油、帯電防止剤、難燃剤、可塑剤、離型剤、レベリング剤等を含有していてもよい。また、本発明の目的を損なわない範囲で、その他の樹脂や、無機系充填材又は有機系充填材を含有していてもよい。
【０１０９】
無機系充填材としては、例えばシリカ、ケイ藻土、酸化ベリリウム、軽石及び軽石バルーン等の無機酸化物；水酸化アルミニウム及び水酸化マグネシウム等の水酸化物；炭酸カルシウム、炭酸マグネシウム、塩基性炭酸マグネシウム、ドロマイト及びドーソナイト等の金属炭酸塩；硫酸カルシウム、硫酸バリウム、硫酸アンモニウム及び亜硫酸カルシウム等の金属硫酸塩並びに亜硫酸塩；タルク、クレー、マイカ、アスベスト、ガラス繊維、ガラスバルーン、ガラスビーズ、ケイ酸カルシウム、モンモリロナイト及びベントナイト等のケイ酸塩；硫化モリブデン、ホウ酸亜鉛、メタホウ酸バリウム、ホウ酸カルシウム、ホウ酸ナトリウム及びボロン繊維等の粉末状、粒状、板状又は繊維状の無機質充填材；炭化ケイ素、窒化ケイ素、ジルコニア、窒化アルミニウム、炭化チタン及びチタン酸カリウム等の粉末状、粒状、繊維状又はウイスカー状のセラミックス充填材などが挙げられる。
【０１１０】
有機系充填材としては、例えばモミ殻などの殻繊維、木粉、木綿、ジュート、紙細片、セロハン片、芳香族ポリアミド繊維、セルロース繊維、ナイロン繊維、ポリエステル繊維、ポリプロピレン繊維、熱硬化性樹脂粉末及びゴムなどが挙げられる。
充填材としては、不織布等平板状に加工したものを用いても良いし、複数の材料を混合して用いても良い。
【０１１１】
これら各種充填材及び添加成分は、本発明の組成物を製造するいかなる工程のいかなる段階で添加してもよい。
【０１１２】
その他の成分の中で、レベリング剤を含むと、形成されるポリイミド膜の平滑性が向上する傾向となるため好ましい。レベリング剤としては、例えばシリコーン系化合物等が挙げられる。シリコーン系化合物は特に限定はないが、例えば、ポリエーテル変性シロキサン、ポリエーテル変性ポリジメチルシロキサン、ポリエーテル変性水酸基含有ポリジメチルシロキサン、ポリエーテル変性ポリメチルアルキルシロキサン、ポリエステル変性ポリジメチルシロキサン、ポリエステル変性水酸基含有ポリジメチルシロキサン、ポリエステル変性ポリメチルアルキルシロキサン、アラルキル変性ポリメチルアルキルシロキサン、高重合シリコーン、アミノ変性シリコーン、アミノ誘導体シリコーン、フェニル変性シリコーン及びポリエーテル変性シリコーン等が挙げられる。
【０１１３】
［側鎖に複素環を有するポリマー］
本発明で用いる側鎖に複素環を有するポリマーは、通常、ビニル基を有する複素環化合物のポリマーであり、ホモポリマー（単独重合体）であってもよく、共重合体であってもよい。
【０１１４】
側鎖に複素環を有するポリマーを構成するモノマー成分であるビニル基を有する複素環化合物としては、ビニルピロリドン、ビニルピリジン、ビニルピロール、ビニルポルフィリン、ビニルインドール、ビニルフタルイミド、ビニルチオフェンなどが挙げられるが、窒素原子を含む複素環化合物が、ポリイミド樹脂類との相溶性に優れるため好ましい。また、５員環および／又は６員環の複素環化合物が溶媒への溶解性の観点から好ましい。
【０１１５】
これらの複素環化合物よりなるホモポリマーとしては、ポリビニルピロリドン、ポリビニルピリジン、ポリビニルピロール、ポリビニルポルフィリン、ポリビニルインドール、ポリビニルフタルイミド、ポリビニルチオフェンなどが挙げられる。
【０１１６】
側鎖に複素環を有するポリマーは、これらのビニル基を有する複素環化合物の２種以上の共重合体、或いはビニル基を有する複素環化合物の１種又は２種以上と他のビニル系モノマーの１種又は２種以上の共重合体であってもよく、ビニル基を有する複素環化合物と他のビニル系モノマーとの共重合体としては、ポリビニルピリジン−ポリスチレン共重合体、ポリビニルピロリドン−ポリビニルアルコール共重合体などが挙げられる。
【０１１７】
側鎖に複素環を有するポリマーとしては、なかでも、複素環が窒素原子と炭素原子で構成されるものが好ましく、ポリビニルピロリドン、ポリビニルピリジン、或いは、ビニルピロリドン及び／又はビニルピリジンを共重合成分とした共重合体であることが好ましく、特にポリビニルピロリドン、ポリビニルピリジンが好ましい。なお、ビニルピロリドン及び／又はビニルピリジンを共重合成分として含む共重合体は、共重合体を構成するモノマー由来の全構造単位に対して、ビニルピロリドン及び／又はビニルピリジンに由来する構造単位を５０モル％以上含むことが好ましい。
【０１１８】
本発明で用いる側鎖に複素環を有するポリマーは、分子量が５，０００〜２，０００，０００のものが好ましく、分子量が１０，０００〜２，０００，０００のものがより好ましく、分子量が２０，０００〜１，８００，０００のものがさらに好ましく、分子量が３０，０００〜１，５００，０００のものが特に好ましい。分子量が１０，０００以下、特に５，０００以下であれば、ポリイミド樹脂の分子間に配位し易くなるが、分子量が１０，０００より小さくなる、特に５，０００より小さくなると、ポリイミド樹脂の分子間に配位した場合に、ポリイミド分子間力を弱める機能が十分でなくなる場合がある。なお、ここでいう「分子量」は、重量平均分子量（Ｍｗ）のことであり、ゲルパーミエーションクロマトグラフ（ＧＰＣ）によって測定されるポリスチレン換算の値である。
【０１１９】
これらの側鎖に複素環を有するポリマーは、１種を単独で用いても、２種以上を任意の比率及び組合せで用いてもよい。
【０１２０】
本発明の組成物は、前述のポリイミド樹脂１００重量部に対して側鎖に複素環を有するポリマーを０．１〜７重量部含む。側鎖に複素環を有するポリマーの含有量がポリイミド樹脂１００重量部に対して０．１重量部未満では側鎖に複素環を有するポリマーを配合することによる耐屈曲性の向上効果を十分に得ることができず、７重量部を超えると、エナメル線加工時等の熱により側鎖に複素環を有するポリマーの分子が切断しやすくなり、目的とする耐屈曲性が得られなくなる可能性がある。
本発明の組成物中の側鎖に複素環を有するポリマーの含有量は、ポリイミド樹脂１００重量部に対して好ましくは０．５〜５重量部である。
【０１２１】
上記の割合で側鎖に複素環を有するポリマーを含む本発明の組成物は、前述の方法で製造された、ポリイミド樹脂類、即ち、ポリイミド前駆体（ポリアミック酸）或いはポリイミド樹脂に、側鎖に複素環を有するポリマーを混合することにより製造される。
【０１２２】
なお、本発明の組成物中のポリイミド前駆体（ポリアミック酸）或いはポリイミド樹脂の濃度は、特に制限はないが、組成物の生産性、その後の使用時の取り扱い性、成膜性、成膜時の表面平滑性等の観点から、通常３重量％以上、好ましくは５重量％以上、より好ましくは７重量％以上、通常８０重量％以下、好ましくは６０重量％以下、より好ましくは５０重量％以下、更に好ましくは４５重量％以下である。
【０１２３】
組成物中のポリイミド前駆体（ポリアミック酸）或いはポリイミド樹脂の濃度は従来知られている方法を用いて適宜確認することができる。例えば、組成物の溶媒や、その他成分を減圧乾燥等の方法を用いて留去し、留去する前後の重量比から求めることができる。
【０１２４】
［用途］
本発明の組成物の用途には特に制限はないが、その高耐熱性、耐屈曲性、更には耐摩耗性により、絶縁被覆材、金属線や金属板等の金属被覆材、ポリイミドフィルム、ポリイミド積層体等に用いることができ、特に絶縁被覆材に好適である。なお、絶縁とは電気機械や回路において、周辺部品や導体に電流が流れないよう遮断することである。
【０１２５】
いずれの用途においても、本発明の組成物は、通常、基材上に成膜して各種用途に供される。
【０１２６】
本発明の組成物を用いた膜の形成方法は時に制限はないが、基材等に塗布する方法等が挙げられる。
塗布する方法としては、ダイコーティング、スピンコーティング、ディップコーティング、スクリーン印刷、スプレー、キャスト法、コーターを用いる方法、吹付による塗布方法、浸漬法、カレンダー法及び流涎法等が挙げられる。これらの方法は塗布面積及び被塗布面の形状などに応じて適宜選択することができる。
【０１２７】
塗布等で形成した膜に含まれる溶媒を揮発させる方法も特に制限はない。通常は、組成物が塗布されたキャリア基板を加熱することにより、溶媒を揮発させる。加熱方法は特に制限されず、例えば、熱風加熱、真空加熱、赤外線加熱、マイクロ波加熱及び熱板・ホットロール等を用いた接触による加熱等が挙げられる。
【０１２８】
上記の場合の加熱温度は、溶媒の種類に応じて好適な温度を用いることができる。加熱温度は、通常４０℃以上、好ましくは１００℃以上、さらに好ましくは２００℃以上、特に好ましくは３００℃以上、通常１０００℃以下、好ましくは７００℃以下、さらに好ましくは６００℃以下、特に好ましくは５００℃以下である。加熱温度が４０℃以上である場合、溶媒が十分揮発される点で好ましい。また、加熱温度が３００℃以上である場合、イミド化反応の進行が速いため、短時間焼成が可能となる。また、加熱の雰囲気は、空気下でも不活性雰囲気下でもよく特に制限はないが、ポリイミドに無色透明が要求されるときは、着色抑制のため窒素等の不活性雰囲気下で加熱することが好ましい。
【０１２９】
＜ポリイミドフィルム＞ 
本発明の組成物を用いてポリイミドフィルムを成膜して使用する場合、そのポリイミドフィルムの厚さは、通常１μｍ以上、好ましくは２μｍ以上であり、通常３００μｍ以下、好ましくは２００μｍ以下である。厚さが１μｍ以上であることにより、ポリイミドフィルムが十分な強度を有する自律フィルムとなり、ハンドリング性が向上する傾向にある。また、厚さを３００μｍ以下にすることによりフィルムの均一性が担保しやすい傾向にある。
【０１３０】
ポリイミドフィルムに求められる性能は用途に依存するが、以下のような機械的強度を有することが好ましい。
ポリイミドフィルムの引張弾性率は、特段の制限はないが、耐摩耗性の観点から好ましくは２０００ＭＰａ以上、より好ましくは２５００ＭＰａ以上、更に好ましくは３０００ＭＰａ、特に好ましくは３５００ＭＰａ以上であり、一方、耐屈曲性の観点から好ましくは１０ＧＰａ以下、より好ましくは５０００ＭＰａ以下である。
また、引張伸度は、特段の制限はないが、耐屈曲性の観点から好ましくは２０％以上、より好ましくは３０％以上、更に好ましくは５０％以上であり、屈曲追従性の観点から特に上限はなく、伸度が高い方が好ましい。
【０１３１】
ポリイミドフィルムがこのような引張弾性率と引張伸度を兼備することで、高弾性率と高伸度が両立され、表面保護層、デバイス用基板、絶縁膜又は配線膜等様々な用途に好適に使用される。また、フィルムに成膜した際に、このような引張弾性率と引張伸度を満たすものであれば、後述の金属被覆材としての用途においても、例えば近年のモータの小型、高出力化の要求に見合う耐屈曲性と耐摩耗性を満たすものとなる。
【０１３２】
本発明の組成物によるポリイミドフィルムは、例えば、支持体に、上述したように、本発明の組成物を塗布後、加熱し、該支持体からフィルムを剥離することにより得ることができる。
支持体からポリイミドフィルムを剥離する方法は特に制限はないが、フィルムなどの性能を損なうことなく剥離できるという点で、物理的に剥離する方法、レーザーによって剥離する方法が好ましい。
【０１３３】
物理的に剥離する方法とは、例えば、ポリイミドフィルム／支持体からなる積層体の周縁を切離してポリイミドフィルムを得る方法、周縁部を吸引してポリイミドフィルムを得る方法、周縁を固定し支持基材を移動させてポリイミドフィルムを得る方法などが挙げられる。
【０１３４】
＜ポリイミド積層体＞
上述のように、基材に本発明の組成物を塗布後、加熱して、基材上にポリイミドフィルムを成膜し、これをそのまま剥離することなく基材と一体化させてポリイミド積層体とすることができる。
【０１３５】
基材としては、硬質で耐熱性を有することが好ましい。すなわち、製造工程上必要とされる温度条件で、変形しない素材を用いることが好ましい。具体的には、通常２００℃以上、好ましくは２５０℃以上のガラス転移温度を持つ素材で基材が構成されていることが好ましい。このような基材としては、例えば、ガラス、セラミック、金属及びシリコンウェハ等が挙げられる。
【０１３６】
基材としてガラスを用いる場合、用いられるガラスとしては、特に限定されるものではないが、例えば青板ガラス（アルカリガラス）、高ケイ酸ガラス、ソーダ石灰ガラス、鉛ガラス、アルミノホウケイ酸ガラス、無アルカリガラス（ホウケイ酸ガラス、コーニング社製イーグルＸＧ等）及びアルミノケイ酸塩ガラス等が挙げられる。
基材として金属を用いる場合、用いられる金属としては、特に限定されるものではないが、例えば金、銀、銅、アルミニウム及び鉄などが挙げられる。これら各種合金を用いてもよい。
【０１３７】
＜金属被覆材＞
本発明の金属被覆材は、上記の本発明の組成物よりなる樹脂層を有するものであり、特にその高耐熱性と耐屈曲性、更には耐摩耗性から、電線・ケーブル絶縁被覆材、低温貯蔵タンク、宇宙断熱材又は集積回路等のエナメルコーティング材等として好適に用いることができる。
【０１３８】
本発明の組成物により被覆する金属の種類には特に制限はないが、例えば、金、銀、銅、アルミニウム、鉄や、これらの金属の１種又は２種以上を含む合金が挙げられる。
【０１３９】
本発明の組成物よりなる樹脂被覆層は、前述のポリイミドフィルムの成膜方法と同様にして形成することができ、通常１〜２００μｍ程度の厚さに形成される。
【実施例】
【０１４０】
以下、本発明を実施例により更に詳細に説明するが、本発明は、その要旨を超えない限り、以下の実施例に限定されるものではない。なお、以下の実施例における各種の製造条件や評価結果の値は、本発明の実施態様における上限又は下限の好ましい値としての意味をもつものであり、好ましい範囲は前記した上限又は下限の値と、下記実施例の値又は実施例同士の値との組み合わせで規定される範囲であってもよい。
【０１４１】
〔評価方法〕
以下の実施例・比較例で得られたポリイミド樹脂、及びポリイミド樹脂組成物は以下の方法により評価した。
【０１４２】
［耐屈曲性（引張伸度）及び耐摩耗性（引張弾性率）］
＜好適態様１の実施例及び比較例＞
ＪＩＳ  Ｋ６３０１に準じ、幅１０ｍｍ、長さ８０ｍｍ、厚み約３０μｍの短冊状としたポリイミドフィルムの試験片を、引張試験機〔オリエンテック社製、製品名「テンシロンＵＴＭ−ポリイミド樹脂−１００」〕を用いて、チャック間距離５０ｍｍ、引張速度１０ｍｍ／分にて引張試験を実施し、応力−歪曲線を作成し、引張弾性率（ＭＰａ）を求めると共に、試験片が破断した時点での伸び率を測定し、引張伸度とした。この引張弾性率が大きい程耐摩耗性に優れる。また、この引張伸度が大きい程、柔軟性に優れ、耐屈曲性（屈曲追従性）に優れると評価される。
【０１４３】
＜好適態様２の実施例及び比較例＞
上記の好適態様１の実施例及び比較例の引張弾性率と引張伸度の測定において、ポリイミドフィルムの厚みを後掲の表−２に示す厚みとしたこと以外は、同様にして引張弾性率と引張伸度を測定した。
【０１４４】
［耐熱性（ガラス転移温度）］
動的熱機械測定装置（ＳＩＩナノテクノロジー株式会社製、ＤＭＳ／ＳＳ６１００）を用い、下記の測定条件にてサンプルの振動荷重に対するサンプルの貯蔵弾性率、損失弾性率を測定し、損失正接よりガラス転移温度（Ｔｇ）を求めた。このガラス転移温度（Ｔｇ）は、ポリイミド樹脂のガラス転移温度（Ｔｇ）に相当し、Ｔｇが高いほど耐熱性に優れたものと評価される。
（ＤＭＳ測定条件）
ポリイミドフィルムの試験片の貯蔵弾性率（Ｅ’）を損失弾性率（Ｅ”）で除した損失正接（ｔａｎδ）のピークトップをガラス転移温度と定義した。
測定温度範囲：５０℃〜４００℃（昇温速度：３℃／ｍｉｎ）
引張り加重：５ｇ
試験片形状：１０ｍｍ×１０ｍｍ
【０１４５】
〔使用原料〕
実施例及び比較例のポリイミド樹脂組成物の製造に使用した原料は以下の通りである。
３，３’，４，４’−ビフェニルテトラカルボン酸二無水物（ＢＰＤＡ）：三菱化学株式会社製
４，４’−ジアミノジフェニルエーテル（ＯＤＡ）：和歌山精化工業株式会社製
４，４’−ビス（４−アミノフェノキシ）ビフェニル（ＢＯＤＡ）：和歌山精化工業株式会社製
４，４’−ジアミノベンズアニリド（ＤＡＢＡ）：和歌山精化工業株式会社製
Ｎ，Ｎ−ジメチルアセトアミド（ＤＭＡｃ）：三菱ガス化学株式会社製
ポリビニルピロリドンＫ−３０（ＰＶＰ  Ｋ−３０）：第一工業製薬株式会社製
ポリビニルピロリドンＫ−５０（ＰＶＰ  Ｋ−５０）：第一工業製薬株式会社製
ポリビニルピロリドンＫ−８５（ＰＶＰ  Ｋ−８５）：第一工業製薬株式会社製
ポリビニルピロリドンＫ−９０（ＰＶＰ  Ｋ−９０）：第一工業製薬株式会社製
ポリ（４−ビニルピリジン−ｃｏ−スチレン）（ＰＶＰｙ−Ｓｔ）：東京化成社製
【０１４６】
〔好適態様１の合成例、実施例及び比較例〕
［ポリイミド前駆体の合成］
＜合成例１＞
窒素ガス導入管、冷却器、攪拌機を備えた４つ口フラスコに、ＢＰＤＡ  ５３．０重量部、ＯＤＡ  ３７．２重量部、ＤＭＡｃ  ４１１重量部を加えた。この混合物を撹拌しながら昇温し、８０℃で６時間反応させて、固形分濃度１８重量％のポリイミド前駆体１を得た。
【０１４７】
＜合成例２＞
窒素ガス導入管、冷却器、攪拌機を備えた４つ口フラスコに、ＢＰＤＡ  ４１．２重量部、ＢＯＤＡ  ５３．７重量部、ＤＭＡｃ  ４３２重量部を加えた。この混合物を撹拌しながら昇温し、８０℃で６時間反応させ、固形分濃度１８重量％のポリイミド前駆体２を得た。
【０１４８】
［塗液の調製］
表−１に示す配合組成に従って、ポリアミック酸ワニスＰＩ−１〜ＰＩ−１１（実施例用）及びＰＩ−１２〜ＰＩ−１６（比較例用）を調製した。なお、表−１に示すワニスの使用量は、固形分としての重量部を示す。
【０１４９】
［ポリイミドフィルムの作製］
ＰＩ−１〜ＰＩ−１６のポリアミック酸ワニスを５００μｍのアプリケータを用いてガラス板に塗布し、３５０℃の熱風乾燥炉で３０分間加熱硬化した後に、ガラス板−ポリイミドの積層体を乾燥炉から取り出した。該積層体を室温に戻した後、９０℃の熱湯に積層体を浸漬し、ガラスとフィルムを剥離した。続いて、フィルムを１００℃のイナート乾燥機で６０分間乾燥することにより、表−１に示す膜厚のポリイミドフィルムを得た。
【０１５０】
得られたポリイミドフィルムの評価結果を表−１に示す。
【０１５１】
【表１】
2018111833.tif 000013
【０１５２】
〔好適態様２の合成例と実施例〕
＜合成例３＞
窒素ガス導入管、冷却器、攪拌機を備えた４つ口フラスコに、ＢＰＤＡ  ５９．０重量部、ＯＤＡ  ３８．６重量部、ＤＡＢＡ  ２．３重量部、ＤＭＡｃ  ４０３重量部を加えた。この混合物を撹拌しながら昇温し、８０℃で６時間反応させて、固形分濃度１８重量％のポリイミド前駆体３を得た。
このポリイミド前駆体３は、ＢＰＤＡ  １００ｍｏｌ％に、ＯＤＡ  ９５ｍｏｌ％とＤＡＢＡ  ５．０ｍｏｌ％を反応させたものであり、水素結合形成モノマー導入量であるＤＡＢＡ導入量は２．５ｍｏｌ％である。
【０１５３】
＜合成例４〜６＞
ＤＡＢＡ導入量が１０ｍｏｌ％、２５ｍｏｌ％又は３０ｍｏｌ％となるように、ＤＡＢＡとＯＤＡの使用量を変更したこと以外は合成例３と同様に反応を行って、固形分濃度１８重量％のポリイミド前駆体４，５，６をそれぞれ得た。
【０１５４】
［塗液の調製］
表−２に示す配合組成に従って、ポリアミック酸ワニスＰＩ−１７〜ＰＩ−２０（実施例用）を調製した。なお、表−２に示すワニスの使用量は、固形分としての重量部を示す。
【０１５５】
［ポリイミドフィルムの作製］
ＰＩ−１７〜ＰＩ−２０のポリアミック酸ワニスをスピンコーターを用いてガラス板に塗布し、３５０℃の熱風乾燥炉で３０分間加熱硬化した後に、ガラス板−ポリイミドの積層体を乾燥炉から取り出した。該積層体を室温に戻した後、９０℃の熱湯に積層体を浸漬し、ガラスとフィルムを剥離した。続いて、フィルムを１００℃のイナート乾燥機で６０分間乾燥することにより、表−２に示す膜厚のポリイミドフィルムを得た。
【０１５６】
得られたポリイミドフィルムの評価結果を表−２に示す。
【０１５７】
【表２】
2018111833.tif 000014
【０１５８】
表−１及び表−２より明らかなように、ポリイミド樹脂に、本発明の範囲内で側鎖に複素環を有するポリマーを添加した実施例のポリイミドフィルムは高い耐熱性を有すると共に引張伸度が大きく、耐屈曲性に優れ、特に好適態様２を採用した表−２の実施例１２〜１５では、引張弾性率が大きく耐摩耗性に優れることが分かる。
これに対して、側鎖に複素環を有するポリマーを添加していない比較例１，２では、引張伸度が小さく、屈曲追従性に劣る。側鎖に複素環を有するポリマーの添加量が多過ぎる比較例３〜５では、むしろ引張伸度が低下しており、耐屈曲性が損なわれていることが分かる。